(57)【要約】  【課題】  軽量かつ割れにくく衝撃吸収性に優れた複合構造体および衝撃吸収部材を提供する。  【解決手段】  長尺状の芯材２と、芯材２の外周を被覆して芯材２とは異なる組成からなる被覆層３とで構成された複合繊維体４を集束した繊維集束層５と、単一セラミック層６とを積層した複合構造体１である。  【選択図】  図１
2005281035.tif 000002
【特許請求の範囲】
【請求項１】
長尺状の芯材と該芯材の外周を被覆して前記芯材とは異なる組成からなる被覆層とで構成された複合繊維体を集束した繊維集束層と、単一セラミック層とを積層した複合構造体。
【請求項２】
前記複合繊維体の前記芯材が窒化ケイ素質セラミックスからなり、前記被覆層が窒化ホウ素質セラミックスからなる請求項１記載の複合構造体。
【請求項３】
前記単一セラミック層がアルミナ質セラミックスおよび／または窒化珪素質セラミックスからなる請求項１または２記載の複合構造体。
【請求項４】
前記複合構造体中に前記繊維集束層が２０〜７０体積％の割合で存在している請求項１乃至３のいずれか記載の複合構造体。
【請求項５】
前記繊維集束層中の前記複合繊維体を規則的な方向に配置した請求項１乃至４のいずれかに記載の複合構造体。
【請求項６】
前記繊維集束層と前記単一セラミック層とが焼結によって一体化している請求項１乃至５のいずれか記載の複合構造体。
【請求項７】
前記繊維集束層と前記単一セラミック層との間が元素の拡散により傾斜組成となっている請求項６記載の複合構造体。
【請求項８】
前記繊維集束層と前記単一セラミック層との境界がジグザグ状となっている請求項６または７記載の複合構造体。
【請求項９】
請求項１乃至８のいずれか記載の前記複合構造体を具備する衝撃吸収部材。
【発明の詳細な説明】
【技術分野】
【０００１】
本発明は、複合構造体および衝撃吸収部材に関し、特に軽量、高硬度、高強度なセラミックスを具備し、かつ衝撃吸収性に優れた複合構造体からなる衝撃吸収部材に関する。
【背景技術】
【０００２】
拳銃と違って、ライフルや小銃は弾丸の貫通力が格段に高いため、従来の様な高強度繊維を補強材としたＦＲＰでは、通常の構成では耐弾できない。そのためＦＲＰの表面に金属を積層したり、金属単体としたり、あるいは金属に代えて板状セラミックスをＦＲＰの表面に貼り合わせた構造の耐弾板が用いられてきた。
【０００３】
しかしながら、金属では比重が大きくライフル弾を耐弾させるための性能を得ようとすると重量の面で重くなり、例えば個人装具となる防弾チョッキに応用する場合には着用者にとって極めて負荷の大きいものであった。そこで、例えば、特許文献１では、より軽量で耐弾効率のよい超高強度繊維を補強材としたＦＲＰの着弾側に小さなセラミックスタイルを隙間なく敷き詰めた防弾部材が提案され、また同文献では割れやすいタイルの接合部分、すなわちタイルの角部の厚みを厚くして補強することが提案されている。
【０００４】
一方、特許文献２には第１のセラミックスからなる長尺状の芯材の外周に第２のセラミックスからなる被覆層を配した複合繊維体を複数本集束してロッド状とした複合構造体が記載され、セラミックスの突発的な破壊を防止できることが記載されている。
【特許文献１】特開２００２−３２６８６１号公報
【特許文献２】米国特許第５６４５７８１号明細書
【発明の開示】
【発明が解決しようとする課題】
【０００５】
しかしながら、特許文献１のセラミックタイルを並べた防弾部材では接合部分が強化されているものの、全体としてセラミックタイル自体の極めて割れやすい性質は改善されず、一度着弾した部分は壊れてしまうので防弾性が不完全であったり、または、着弾する以前の取り扱いによって割れてしまったりする恐れがあり、しかも部分的に厚みが異なるために構造部材として性能や取り扱いに不具合をきたす場合があった。また、この割れやすいという問題は防弾部材に限らず、ヘルメットや装甲板等の他の衝撃吸収部材にも言えることであった。
【０００６】
さらに、特許文献２に記載された複合構造体の形状はロッド状のみであり、衝撃吸収部材へ応用する際の具体的な構造については一切示唆されていなかった。
【０００７】
本発明は、上記課題に対し、軽量、高硬度、高強度なセラミックスを具備し、かつ、その破壊靭性を大幅に改善して防弾性等の衝撃吸収性に優れた衝撃吸収部材等に使用できる複合構造体を提供することを目的とするものである。
【課題を解決するための手段】
【０００８】
本発明は、長尺状の芯材と、該芯材の外周を被覆して芯材とは異なる組成からなる被覆層とで構成された複合繊維体を集束した繊維集束層と単一セラミック層とを積層したことを特徴とする複合構造体であって、この構成により、軽量で割れにくく衝撃吸収性に優れるとともに、機械的信頼性に優れた複合構造体となる。
【０００９】
ここで、前記複合繊維体の前記芯材が窒化ケイ素質セラミックスからなり、前記被覆層が窒化ホウ素質セラミックスからなること、および、前記単一セラミック層がアルミナ質セラミックスおよび／または窒化珪素質セラミックスからなることが、軽量で強度の高い構造体、すなわち比強度（重量に対する強度）の高い構造体とする点で望ましい。
【００１０】
また、衝撃吸収および強度保持の観点から、前記複合構造体中に前記繊維集束層が２０〜７０体積％の割合で存在していることが望ましい。
【００１１】
また、前記繊維集束層中の前記複合繊維体が複数本ランダムな方向に配置された構成であってもよいが、前記複合繊維体を規則的な方向に配置した方が、クラックの偏向が発生しやすくなることで破壊靱性が向上し、耐衝撃性が増すため望ましい。
【００１２】
さらに、前記繊維集束層と前記単一セラミック層とが焼結によって一体化していること、さらには、前記繊維集束層と前記単一セラミック層との間が元素の拡散により傾斜組成となっていること、さらにまた、前記繊維集束層と前記単一セラミック層との境界がジグザグ状となっていることが、前記繊維集束層と前記単一セラミック層との密着性を高めて取り扱いを容易にでき、かつ複合構造体の機械的信頼性を高めることができる点で望ましい。
【００１３】
さらに、上記複合構造体は、特に付加装甲等に用いられる衝撃吸収部材として使用した場合、優れた性能が発揮できるものである。
【発明の効果】
【００１４】
本発明の複合構造体は、長尺状の芯材と、該芯材の外周を被覆して芯材とは異なる組成からなる被覆層とで構成された複合繊維体を集束した繊維集束層と、単一セラミック層とを積層した構成であることから、軽量で割れにくく衝撃吸収性に優れるとともに機械的信頼性に優れた複合構造体となる。
【発明を実施するための最良の形態】
【００１５】
本発明の複合構造体の一例について、その概略斜視図である図１、図１の複合構造体に含まれる複合繊維体の構成を説明するための模式図である図２、および図１の複合構造体の応用例である図３を基に説明する。
【００１６】
図１によれば、複合構造体１は、長尺状の芯材２と、芯材２の外周を被覆し芯材２とは異なる組成のセラミックからなる被覆層３とで構成された複合繊維体４を集束した繊維集束層５と、単一セラミック層７とを積層した構成からなる。この構成により、軽量で割れにくく、かつ衝撃によって発生したクラックの進行方向が複合繊維体４と接触して偏向されることにより高い衝撃吸収効果を発揮できるとともにクラックの進展を抑制することができて破壊靭性値を向上させることができることから、衝撃吸収性に優れるとともに機械的信頼性に優れた複合構造体となる。
【００１７】
なお、図１によれば、繊維集束層５と単一セラミック層７は１枚ずつ貼り合わされた構成からなるが、本発明はこれに限定されるものではなく、繊維集束層５および／または単一セラミック層７が２枚以上の複数層であってもよく、また、それらが交互に積層されたものであってもよい。図１では、主面の片方が繊維集束層５で他方の主面が単一セラミック層７からなる構成であるが、例えば取り扱い時の損傷を防止して保形性を高めるために両主面が単一セラミック層７からなる構成であってもよく、逆に、場合によっては両主面が複合繊維束層５であってもよい。
【００１８】
図２（ａ）（ｂ）は、本発明において用いられている複合繊維体４（４ａ、４ｂ）の概略斜視図である。（ａ）の複合繊維体４ａは、芯材２とこの芯材２の外周を被覆し芯材２とは異なる組成の材料からなる被覆層３とからなるシングルタイプの繊維体である。また、（ｂ）の複合繊維体４ｂは、（ａ）のシングルタイプの繊維体４ａの集合体を伸延したものでマルチタイプの繊維体である。本発明によれば、複合構造体１はこのような（ａ）または（ｂ）の複合繊維体４（４ａ、４ｂ）を集束した構造体によって形成されている。望ましくは、（ｂ）のマルチタイプの複合繊維体４ｂを用いることが衝撃吸収性に優れる。
【００１９】
芯材２をなす焼結体の結晶粒子の平均粒径は、複合繊維体４（４ａ、４ｂ）の硬度および強度向上の点、および芯材２と被覆層３中の結合材（結合金属、焼結助剤）の含有量を適正化する点で０．０５〜１０μｍ、特に０．１〜３μｍであることが望ましく、他方、被覆層３をなす結晶粒子の平均粒径は、複合繊維体４の靭性向上の点で、０．０１〜５μｍ、特に０．０１〜２μｍであることが望ましい。
【００２０】
また、単一セラミック層７をなす焼結体の結晶粒子の平均粒径は、硬度および強度向上の点で０．０５〜１０μｍ、特に０．１〜３μｍであることが望ましい。
【００２１】
なお、複合構造体６の寸法は要求される重量、衝撃吸収力等で変わるものであるが、芯材２の直径が５〜４００μｍ、被覆層３を含めた複合繊維体４の１本の直径が６〜５００μｍ、複合繊維体層の厚みが０．０５〜２．５ｍｍ、複合構造体１の厚みが０．５ｍｍ〜５ｍｍであることが望ましい。
【００２２】
ここで、複合繊維体４の芯材２が窒化ケイ素質セラミックスからなり、被覆層３が窒化ホウ素質セラミックスからなることが、軽量で強度の高い、すなわち、比強度（重量に対する強度）の高い構造体とする点で望ましい。また、単一セラミック層７がアルミナ質セラミックスおよび／または窒化珪素質セラミックスからなることによって、高硬度、高強度という構造体の特性をほとんど損ねることなく複合構造体１の破壊靭性が向上できるため、構造材料としての機械的信頼性の高いものとなる。
【００２３】
また、衝撃吸収および強度保持の観点から、複合構造体１中に繊維集束層５が２０〜７０体積％の割合で存在していることが望ましい。
【００２４】
さらに、繊維集束層５中の複合繊維体４が複数本ランダムな方向に配置された構成であってもよいが、複合繊維体４を規則的な方向に配置した方が、繊維集束層５の充填率を高めて組織を緻密化できるとともに、衝撃エネルギーの分散効果が高く繊維集束層５の破壊靱性が向上し、複合構造体１の耐衝撃性が増すため望ましい。
【００２５】
また、図１中複合繊維体４，４同士は隙間無く配列されているように表示されているが、複合繊維体４、４間に隙間は空いていても問題は無い。ただし、用途によって高強度が必要な場合には、複合繊維体４、４間が隙間なく整列されていることが望ましい。
【００２６】
なお、複合繊維体層１２中に存在する複合繊維体４はランダムな配列、織布状に編み込んだものであってもよい。かかる複合繊維体４内に隙間ができるような配列では、衝撃吸収力が増すというメリットがある。
【００２７】
また、繊維集束層５と単一セラミック層６とは単に接着等によって貼り合せた構成であってもよいが焼結によって一体化していることが、さらには、繊維集束層５と単一セラミック層７との間が多層構成とするかまたは焼成時の元素の拡散により傾斜組成となっていることが、さらにまた、繊維集束層５の単一セラミック層７と接触する側の終端面を凹凸形状とする等の方法により繊維集束層５と単一セラミック層７との境界がジグザグ状となっていることが、繊維集束層５と単一セラミック層７との密着性を高めて取り扱いを容易にでき、かつ複合構造体１の機械的信頼性を高めることができる点で望ましい。
【００２８】
なお、図１の複合構造体１（１ａ〜１ｃ）は、複合繊維体４（４ａ、４ｂ）を複数本シート状に集束したシート状集束体８を２枚積層した構成からなり、（ａ）上層と下層の複合繊維体同士のなす角度＝０°（同じ向き）、（ｂ）上層と下層の複合繊維体同士のなす角度＝９０°（直交する向き）、（ｃ）上層と下層の複合繊維体同士のなす角度＝４５°の複合繊維層５（５ａ〜５ｃ）と、単一セラミック層７とを積層した構造となっている。ここで、本発明によれば、図１（ａ）〜（ｃ）のうち、（ａ）以外の（ｂ）（ｃ）に示すように、隣接する繊維集束体層５中の複合繊維体４同士のなす角が特に３０°以上ずれた、異なる向きとなるように積層した構造とすることにより、構造体中に伝播する衝撃およびクラックの進展方向を変えることができて特に衝撃吸収性を高めることができる。
【００２９】
さらに、複合構造体１は、特に付加装甲等に用いられる衝撃吸収部材として使用した場合、優れた性能が発揮できるものである。
【００３０】
また、本発明によれば、複合構造体１は一枚ものであってもよいが、図３のように貼り合わされた構造（貼り合せ構造体６）であってもよい。貼り合せ構造体６中の繊維集束体層５の積層枚数は用途により形状や要求特性が異なることから一概には言えないが、例えば、２０枚以上、特に３０〜１００枚であることが貼り合せ構造体６の軽さと衝撃吸収性を両立させる点で望ましい。
【００３１】
さらに、衝撃を受ける主面が複合繊維体４の断面方向（径方向）となるように配置されていてもよいが、図１のように衝撃を受ける主面が複合繊維体４の長手方向（繊維方向）となるように配置されていることが衝撃吸収効率を高める点で望ましい。
【００３２】
また、複合構造体１（１ａ〜１ｃ）は平板状であってもよいが、用途によっては曲率を持った湾曲形状のものが必要な場合もある。また、四角形や六角形等の所定形状に小さくカットした繊維集束体層５を複数枚横に並べることもでき、この場合には図３に示すように、１層目のつなぎ目と２層目のつなぎ目とがずれるようにして積層することが、つなぎ目からのクラックの進展を偏向させ易くする点で望ましい。なお、繊維集束体層５を横に隙間なく並べるには、六角形形状の繊維集束体層５を最密充填する方法、四角形形状の繊維集束体層５を格子状または千鳥状に配列する方法が、好ましく採用される。さらに、繊維集束体層５の１枚の大きさは、１ｃｍ２〜４００ｃｍ２、特に９ｃｍ２〜２２５ｃｍ２であるのが、作業性および製造の容易性の点で望ましい。
【００３３】
さらに、上記複合構造体１または貼り合構造体６を用いて防弾板やヘルメット等を作製する際には、被衝撃吸収面側に貼り合せ構造体６を配置してその裏面に高強度繊維やプラスチックを密着配置することが衝撃吸収性能を向上させるとともに衝撃により破損したセラミックスが飛散して破片による２次災害を防止させるために望ましい。かかる構成の防弾板を作るためには、それら相互を接着させる必要があり、かかる接着剤としては、柔軟性のある弾性接着剤が好ましく用いられる。
【００３４】
かかる衝撃吸収部材１は、防弾板、防弾チョッキ、防刃チョッキ、防弾防刃チョッキ、楯、ヘルメット等のボディ用付加装甲、車両用の付加装甲、軍事用車両の付加装甲用などの付加装甲に好適に使用されるものである。またさらには特に耐衝撃性を要求される航空機、宇宙航空機のエンジン部品、耐衝撃部品としても好適に使用される。
【００３５】
（製造方法）
次に、本発明の複合構造体の製造方法について説明する。まず、本発明において用いられる複合繊維体４の製造方法の一例について説明する。また、図４は、図２の複合繊維体４（４ａ、４ｂ）の製造方法を説明するための工程図である。
【００３６】
（工程（Ａ））
＜芯材用成形体の成形工程＞
まず、繊維状の芯材用成形体１２の周囲に、芯材用成形体１２とは異なる組成からなる表皮材用成形体１３が被覆された複合繊維成形体１４を作製する工程（Ａ）について、その好適な一例である図４の工程図を基に説明する。
【００３７】
初めに、芯材２を形成するための上述した所定の原料粉末、例えば、平均粒径が０．０５〜３μｍの前記セラミック粒子９０〜９９質量％、好ましくは９５〜９９質量％と、平均粒径が０．１〜５μｍ程度の焼結助剤粉末１〜１０質量％、好ましくは１〜５質量％との割合からなる原料を調合し、必要に応じて、さらにこの混合物に焼結助剤成分粉末、有機バインダ、可塑剤、溶剤、分散剤、滑剤等を添加して混練した後、得られた混合物をプレス成形または鋳込み成形等の成形法により円柱形状に成形して芯材用成形体１２を作製する（図４（ａ１）参照）。
【００３８】
＜表皮材用成形体の成形工程＞
また、表皮材用成形体１３を、芯材用成形体１２と同様に調合、混合し、必要に応じて、さらにこの混合物に上記した焼結助剤成分粉末、有機バインダ、可塑剤、溶剤等を添加し、得られた混合物をプレス成形または鋳込み成形等の成形法により半割円筒形状に成形して２つの表皮材用成形体１３、１３を作製する（図４（ａ２）参照）。
【００３９】
その後、上記のようにして得られた芯材用成形体１２の外周面を表皮材用成形体１３、１３によって覆うように配置して複合成形体１４を作製する（図４（ａ３）参照）。
【００４０】
（共押出成形工程）
ついで、図４（ａ４）に示すように、押出機１００を用いて、上記複合成形体１４を押出成形（芯材用成形体１２と表皮材用成形体１３、１３を同時に押出す共押出成形）することによって、芯材用成形体１２の周囲に表皮材用成形体１３が被覆され、細い径に伸延された複合繊維成形体１５（２４）を作製する。このとき、複合繊維成形体１５（２４）の断面は、押出機１００の出口形状を変えることによって、円形の他、三角形、四角形、五角形、六角形、楕円形等の任意形状に成形することもできる。
【００４１】
なお、上記共押出成形において、複合成形体１４の最大径Ｄ１と共押出成形後の複合繊維成形体１５の最大径Ｄ２との比率Ｄ２／Ｄ１は、０．０１〜０．２が適当である。
【００４２】
また、本発明によれば、前述のようにして作製した複合繊維成形体１５（２４）を束ねた集束繊維体：（図示せず。）、およびいわゆるマルチフィラメント構造を有するマルチフィラメント状の繊維成形体を形成することもできる。その場合、複合繊維成形体１５（２４）間に上記バインダなどの接着材を介在させて、さらに、この集束した収束繊維体１６にＣＩＰなどによって圧力を印加するものであってもよいが、必要に応じ、図４（ａ５）に示すように、複合繊維成形体１５を複数本集束した収束繊維体１６を細い径に伸延したマルチフィラメント繊維体４ｂ形成用のマルチフィラメント繊維成形体２６とすることもできる。この方法によれば、成形体中の複合成形体１４同士のより強固な密着性を得ることもできる。
【００４３】
なお、図４においては芯材用成形体１２と表皮材用成形体１３とを共押出成形により複合成形体１４を作製する方法について説明したが、本発明はこれに限定されるものではなく、例えば、繊維状の芯材用成形体１２を作製した後、塗布、引き上げ・浸漬、スプレー、蒸着または溶射等によりこの芯材用成形体１２の外周面に表皮材となる物質を被着形成する方法であってもよい。また、上記共押出成形法により複合成形体１４を作製すれば、簡便な工程、安価な装置で大量の複合焼結体を製造できるとともに、芯材用成形体１２および表皮材用成形体１３とも高密度でサイズ制御も容易にできるという優位性がある。
【００４４】
（工程（Ｂ））
次に、図５に示すように、シングルフィラメント状の複合繊維成形体１５、またはマルチフィラメント状のマルチフィラメント繊維成形体１７を平面方向に複数本配列して熱圧着機１０１にて熱圧着しシート状成形体１８を作製する。この方法によれば、成形体中の有機物成分の含有量を増すことなく複合繊維成形体１５、１５同士の密着力を高め、取り扱いによっても複合繊維成形体１５、１５同士の配列状態がずれることなく、均一に整列した複合繊維成形体１５からなるシート状成形体１８を作製することができて複合構造体６の特性を均一にできるとともに、取り扱いが容易となるために配列工程にかかる時間を短縮できる。
【００４５】
また、前記（Ｂ）工程において、複合繊維成形体１５の配列方法としては、ランダムな配列または織物のように編み込んだ配列であってもよいが、図５に示すように、複数本の複合繊維成形体１５、１５を隙間なく並列に配列することによって、より均一な複合繊維成形体１５を集束したシート状成形体１８を作製できる。
【００４６】
さらに、シート状成形体１８を複数段積層する配置としては、図１に示すように、（ａ）１段目のシート状成形体１８の複合繊維成形体１５と２段目のシート状成形体１８の複合繊維成形体１５とが並行（並列）するように積層する方法、（ｂ）１段目のシート状成形体１８の複合繊維成形体１５と２段目のシート状成形体１８の複合繊維成形体１５とが直交するように積層する方法、（ｃ）１段目のシート状成形体１８の複合繊維成形体１５と２段目のシート状成形体１８の複合繊維成形体１５とが所定の角度α（例えば４５°）またはランダムな角度をなすように積層する方法が挙げられる。
【００４７】
また、上記方法以外にも、２次元または３次元の織布状とした構成、または複合繊維成形体１５をランダムに充填してシート状成形体１８を作製することも可能である。
【００４８】
（工程（Ｃ））
一方、単一セラミック層７を形成するための上述した所定の原料粉末、例えば、平均粒径が０．０５〜３μｍの前記セラミック粒子と、平均粒径が０．１〜５μｍ程度の焼結助剤粉末との割合からなる原料を調合し、必要に応じて、さらにこの混合物に焼結助剤成分粉末、有機バインダ、可塑剤、溶剤、分散剤、滑剤等を添加した後、プレス成形または鋳込み成形等の成形法により板形状に成形して単一セラミック成形体層１９を作製する。
【００４９】
（工程（Ｄ））
上記のようにして得られた工程Ｂのシート状成形体１８、またはこれを積層したシート状積層成形体と工程Ｃの単一セラミック成形体層１９とを、図６に示すように、金型１０７内に積層・充填してさらにプレス成形等により所定形状の積層成形体２０とする。さらに、積層成形体２０を積層して冷間静水圧プレス（ＣＩＰ）成形により所定形状とすることも可能である。
【００５０】
（工程（Ｅ））
ついで、上記工程Ｄの積層成形体２０を３００〜７００℃で１０〜２００時間昇温または保持して脱バインダ処理した後、不活性雰囲気中において、使用する材質に応じた所定温度および所定時間で焼成することにより、図１に示すような複合構造体１（１ａ〜１ｃ）を作製することができる。焼成は、Ｎ２雰囲気中で１５００〜２０００℃で０．５〜２時間程度ホットプレスされることが望ましい。
【実施例】
【００５１】
実施例１
平均粒径０．４μｍのＳｉ３Ｎ４粉末９２質量％と、平均粒径０．５μｍのＹｂ２Ｏ３粉末６質量％と、平均粒径０．２μｍのＡｌ２Ｏ３粉末２質量％の割合で添加し、これに有機バインダと滑剤を添加して混合物を得た。この混合物を成形し厚さ０．２ｍｍの窒化ケイ素単一セラミック成形体層１９を得た。
【００５２】
平均粒径０．６μｍのＳｉ３Ｎ４粉末８８質量％と、平均粒径０．５μｍのＹ２Ｏ３粉末９質量％と、平均粒径０．５μｍのＡｌ２Ｏ３粉末３質量％の割合で添加し、これに有機バインダと滑剤を添加して混合物を得た。この混合物を芯部材については直径が２０ｍｍの円柱形状に押出成形して図４（ａ１）に示すような芯材用成形体１２を作製した。
【００５３】
一方、平均粒径５μｍのＢＮ粉末に、上記同様の有機バインダを加えて混練し、図４（ａ２）に示すような厚みが１ｍｍの半割円筒形状の表皮部材用成形体１３：２つを押出成形にて作製し、図４（ａ３）に示すように芯材用成形体１２の外周を覆うように配置して複合成形体１４を作製した。
【００５４】
ついで、この複合成形体１４を共押出成形して、図４（ａ４）に示すような伸延された直径が０．３ｍｍの複合繊維成形体１５を作製した。
【００５５】
そして、この並列に配列した複合繊維成形体１５をシートを２枚作製し、これら２枚のシートを複合繊維成形体１５，１５同士が互いに接触するように向き合うように、かつ１枚目のシートの複合繊維成形体１５と２枚目の複合繊維成形体１５とが直交する（繊維体同士の方向が９０°ずれる）ように積層して、熱圧着した。そして、このシート状成形体１８：２５枚と前述の窒化ケイ素質セラミック成形体層を順に断面が１０ｃｍ×１０ｃｍの空間部を有する金型１０７内に積層して直方体形状の積層成形体２０（図示は？→しました。）を作製した（図６参照）。
【００５６】
その後、この積層成形体２０をカーボン型に入れて、１００〜７００℃まで７０時間で昇温することによって脱バインダ処理を行った後、昇温速度１０℃／分で昇温し、Ｎ２雰囲気中、１７７０℃で１時間ホットプレスにて焼成することによって、１００ｍｍ×１００ｍｍ×厚み５ｍｍの板状の複合構造体６を作製した。
【００５７】
複合構造体６の断面を観察したところ、芯材２の直径は２００μｍ、表皮材３の厚みは５μｍであり、芯材２と表皮材３との間および繊維と窒化ケイ素の間に剥離等は見られなかった。またこのとき、窒化ケイ素質セラミック層の厚みは２．５ｍｍ、繊維集束層の厚みは２．５ｍｍであった。さらに、単一セラミック層（窒化ケイ素質セラミック層）と繊維集束層との界面は焼結によって一体化しており、断面における組成分析により両者中に含有される元素の濃度勾配が見られた。
【００５８】
上記焼結体より、幅３ｍｍ×厚み２．５ｍｍ×長さ（スパン）１０ｍｍの試験片形状に窒化ケイ素層と繊維集束層の界面が厚みの中心に来るように切り出し、前記テストピースの形状以外はＪＩＳＲ１６０１に準じて窒化ケイ素層が引っ張り面となるよう３点曲げ強度を測定したところ７００ＭＰａであった。またさらに、上記強度測定の試験片の複合繊維体側中央部に幅０．１ｍｍ、深さ１ｍｍの切り込み（スリット）をつけてスリット側が引っ張り面となるようにして３点曲げ試験を行い、この時の荷重−変位曲線で囲まれた面積を破断部の断面積１．５ｍｍ（厚み：２．５ｍｍ−切り込み：１ｍｍ）×幅３ｍｍで除すことによって破壊エネルギー（Work of Fracture）を測定したところ１３５０Ｊ／ｍ２であった。
【００５９】
さらに、振り子式衝撃試験機を用いて振り子が当たる方を窒化ケイ素として衝撃値を測定した。試験片形状は幅３ｍｍ×厚み２．５ｍｍ、スパン１０ｍｍとし、持ち上げ角は１５０°、振り子容量は６０ｋｇ−ｃｍとした。持ち上げ角１５０°より振り子を振り下ろし振上げ角度ｘ°より衝撃値を計算したところ、衝撃値は１７０ｋＮ／ｍであり、衝撃吸収体として有用であることがわかった。
【００６０】
実施例２
実施例１のセラミック層用原料を、平均粒径０．３μｍのＡｌ２Ｏ３粉末９０重量％、平均粒径１．５μｍのＭｇＯ粉末０．１重量％、平均粒径０．５μｍのＺｒＯ２粉末９．９重量％の割合からなる混合粉末に換え、焼成温度を１７００℃に換える以外は実施例１と同様にして複合構造体を作製した。
【００６１】
実施例１と同様に評価したところ複合構造体の３点曲げ強度を測定した結果、６００ＭＰａ、破壊エネルギー（ＷＯＦ）は１２５０Ｊ／ｍ２、衝撃値は１４５ｋＮ／ｍであった。
【００６２】
比較例１
実施例１単一セラミック層のみで焼結体を作製した後、実施例１と同様に評価したところ、部材の３点曲げ強度は７５０ＭＰａ、破壊エネルギー（ＷＯＦ）は１０００Ｊ／ｍ２、衝撃値≒０ｋＮ／ｍであり、衝撃吸収力が低いものであることがわかった。
【００６３】
比較例２
実施例１の繊維集束体のみで焼結体を作製した後、実施例１と同様に評価したところ、複合部材の３点曲げ強度は３００ＭＰａ、破壊エネルギー（ＷＯＦ）は１２００        Ｊ／ｍ２、衝撃値≒１４０ｋＮ／ｍであり、衝撃吸収力は高いものの強度が低いものであることがわかった。
【図面の簡単な説明】
【００６４】
【図１】（ａ）〜（ｃ）は、本発明の衝撃吸収部材をなす複合構造体の概略斜視図である。
【図２】（ａ）と（ｂ）は、本発明の衝撃吸収部材中に含有される複合繊維体の構成を説明するための概略斜視図である。
【図３】本発明の衝撃吸収部材について、シート状積層体の積層方法の一例を説明するための分解斜視図である。
【図４】本発明の衝撃吸収部材について複合繊維体の製造工程を説明するための工程図（ａ１〜ａ５）である。
【図５】本発明の衝撃吸収部材についてシート状集束体の製造工程を説明するための図（ｂ−１）斜視図、（ｂ−２）断面図である。
【図６】本発明の衝撃吸収部材の製造方法について積層されたシート状集束体の製造工程を説明するための図である。
【符号の説明】
【００６５】
１      複合構造体
２      芯材
３      被覆層
４      複合繊維体
５      繊維集束層
６      貼り合せ構造体
７      単一セラミック層
１２      芯材用成形体
１３      表皮材用成形体
１４      複合成形体
１５      複合繊維体（シングルフィラメント状）
１６      集束した繊維体
１７      マルチフィラメント繊維体
１８      シート状成形体
１９      単一セラミック成形体層
２０      積層成形体
１００  押出機
１０１  熱圧着機
１０７  金型
【図１】
2005281035.tif 000003
【図２】
2005281035.tif 000004
【図３】
2005281035.tif 000005
【図４】
2005281035.tif 000006
【図５】
2005281035.tif 000007
【図６】
2005281035.tif 000008